표 15 ~ 표 17 의 결과 로부터 명확 한 바 와 같이 , 본 발명 의 비수 계 전해액 을 사용 한 라미 네이트 전지 ( 실시 예 4 - 1 ~ 4 - 62 ) 는 1 사이클 째 의 충 방전 효율 이 양호 해짐 을 알 수 있 다 . 또한 , 85 ℃ 에서 24 시간 보존 후 에 도 , 동일 전지 의 용량 유지 율 , 용량 회복 률 , 및 셀 의 팽창 측면 에서 볼 때 양호 한 특성 을 나타냄 을 알 수 있 다 . 또한 , 사이클 특성 의 결과 에 있 어서 도 본 발명 의 비수 계 전해액 이 양호 한 특성 을 나타냄 은 분명 하 다 .